(57)【特許請求の範囲】
【請求項１】
貝殻を破砕、選別してなる多量の扁平貝殻小片が、単独でかまたは増量材として適量の低吸水性鉱物質粒状体を加えた上、合成樹脂からなるバインダーにより、大半の扁平貝殻小片が、その扁平面を同一方向とするかその方向に傾斜した姿勢のものもそれらに混在状としたものに揃えられ、圧縮、固化してなるものとしたことを特徴とする貝穀小片組成物。  
【請求項２】
貝殻を破砕、選別してなる多量の扁平貝殻小片が、単独でかまたは増量材として適量の低吸水性鉱物質粒状体を加えた上、合成樹脂からなるバインダーにより、大半の扁平貝殻小片が、その扁平面を同一方向とするかその方向に傾斜した姿勢のものもそれらに混在状としたものに揃えられ、圧縮、固化することにより、その縦断面が破れ目地状の積層構造のものとしたことを特徴とする貝穀小片組成物。  
【請求項３】
貝殻を破砕、選別してなる多量の扁平貝殻小片が、単独でかまたは増量材として適量の低吸水性鉱物質粒状体を加えた上、硬化剤及び硬化促進剤の添加された合成樹脂からなるバインダーの適量、および、樹脂重量の１０ないし３０％に相当するロックウールまたはグラスウールと共に十分混練され、それら扁平貝殻小片の扁平面間に加わる粘着力と扁平面に平行する方向の粘着力との差により、それら大半の扁平貝殻小片が、その扁平面を混練方向と同じかその方向に傾斜した姿勢のものもそれらに混ざった状態のものに揃えられ、圧縮、固化してなるものとしたことを特徴とする貝穀小片組成物。  
【請求項４】
貝殻を破砕、選別して直径または長径が１ないし８ｍｍ程度のものになるようにすると共に、夫々の輪郭全周に渡る縁形状を滑らか成形加工してなる多量の扁平貝殻小片が、単独でかまたは増量材として適量の低吸水性鉱物質粒状体を加えた上、硬化剤及び硬化促進剤の添加された合成樹脂からなるバインダーの適量、および、樹脂重量の１０ないし３０％に相当するロックウールまたはグラスウールと共に十分混練され、それら扁平貝殻小片の扁平面間に加わる粘着力と扁平面に平行する方向の粘着力との差により、それら大半の扁平貝殻小片が、その扁平面を混練方向と同じかその方向に傾斜した姿勢のものもそれらに混在状としたものに揃えられ、圧縮、固化してなるものとしたことを特徴とする貝穀小片組成物。  
【請求項５】
貝殻を破砕、選別して直径または長径が１ないし８ｍｍ程度のものになるようにすると共に、夫々の輪郭全周に渡る縁形状を滑らか成形加工してなる多量の扁平貝殻小片が、単独でかまたは増量材として適量の低吸水性鉱物質粒状体を加えた上、硬化剤及び硬化促進剤の添加された合成樹脂からなるバインダーの適量、および、樹脂重量の１０ないし３０％に相当するロックウールまたはグラスウールと共に十分混練され、それら扁平貝殻小片の扁平面間に加わる粘着力と扁平面に平行する方向の粘着力との差により、それら大半の扁平貝殻小片が、その扁平面を混練方向と同じかその方向に傾斜した姿勢のものもそれらに混在状としたものに揃えられ、圧縮、固化してなるものとしたことを特徴とする貝穀小片組成物。  
【請求項６】
貝殻を破砕、選別して直径または長径が１ないし８ｍｍ程度のもののものになるようにすると共に、夫々の輪郭全周に渡る周縁形状を滑らか成形加工してなる扁平貝殻小片を５０ないし８５％、その他を３０ないし７０メッシュの粒度とした着色焼成硅砂や破砕ガラス、天然鉱石粒など一種類または複数種類組み合せてなる低吸水性鉱物質粒状体とした混合物が、硬化剤及び硬化促進剤の添加された合成樹脂からなるバインダーの適量、および、樹脂重量の１０ないし３０％に相当するロックウールまたはグラスウールと共に十分混練され、それら扁平貝殻小片の扁平面間に加わる粘着力と扁平面に平行する方向の粘着力との差により、それら大半の扁平貝殻小片が、その扁平面を混練方向と同じかその方向に傾斜した姿勢のものもそれらに混在状としたものに揃えられ、圧縮、固化してなるものとしたことを特徴とする貝穀小片組成物。  
【請求項７】
直径または長径が１ないし８ｍｍ程度のものに破砕された貝殻の選別後における大きさ分布が、その中５ｍｍ前後のもので過半数を占めるように調整されてなるものとした、請求項４ないし６何れか一記載の偏平小片組成物。
【請求項８】
扁平貝殻小片を含む偏平小片の多数に、硬化剤及び硬化促進剤の添加された合成樹脂からなるバインダーの適量を加えて所定時間混練を続け、次第にバインダーの硬化が進むに連れてその粘性を増し、糸引き現象を惹起する過程において発生する偏平小片の偏平面に作用する粘着力とそれに直交する方向に作用する粘着力との差を利用して、それら大半の扁平貝殻小片が、その扁平面を混練方向と同じかその方向に傾斜した姿勢のものもそれらに混在状としたものに揃えられ、多数の偏平小片が破れ目地状の積層構造に重積されるようにすると共に、偏平小片相互間には微細な空隙を確保したままで多数の偏平小片相互を接着、固化してしまうことを特徴とする、請求項１記載の偏平小片組成物の製造方法。  
【請求項９】
バインダーが、バインダーを構成する樹脂の重量の１０ないし３０％に相当するロックウールまたはグラスウールを混入してなるロックウールまたはグラスウール混入バインダーとされた、請求項８記載の偏平小片組成物の製造方法。    
【請求項１０】
貝殻を破砕し、直径または長径が１ないし８ｍｍ程度のものになるように選別する工程、選別された貝殻破砕物夫々の輪郭全周に渡る周縁形状を整形機によって滑らか成形加工を施して多数の扁平貝殻小片を形成する工程、適量の硬化剤及び硬化促進剤の添加、混練された合成樹脂からなるバインダーに、樹脂重量の１０ないし３０％に相当するロックウールまたはグラスウールを混入して混練する工程、多数の扁平貝殻小片が、単独でかまたは増量材として適量の低吸水性鉱物質粒状体を加えた混合物とされ、それらにロックウールまたはグラスウール混入バインダーの適量が加わり、扁平貝殻小片の質や大きさ、増量材の質や量、および採用するバインダーの質や量、それに添加する硬化剤や硬化促進剤の種類や割合などに応じて混練時間を調整し、それら大半の扁平貝殻小片が、その扁平面を混練方向と同じかその方向に傾斜した姿勢のものもそれらに混在状としたものに揃えられるようになるまで混練を続ける工程、その状態の混練物を素早く取り出して用途に応じた型枠内に充填し、圧縮、固化する工程、以上の工程からなるものとした、請求項１ないし４何れか一記載の貝穀小片組成物による成形品の製造方法。  
【請求項１１】
貝殻を破砕し、直径または長径が１ないし８ｍｍ程度のものになるように選別する工程、選別された貝殻破砕物夫々の輪郭全周に渡る周縁形状を整形機によって滑らか成形加工を施して多数の扁平貝殻小片を形成する工程、適量の硬化剤及び硬化促進剤の添加、混練された合成樹脂からなるバインダーに、樹脂重量の１０ないし３０％に相当するロックウールまたはグラスウールを混入して混練する工程、多数の扁平貝殻小片が、単独でかまたは増量材として適量の低吸水性鉱物質粒状体を加えた混合物とされ、それらにロックウールまたはグラスウール混入バインダーの適量が加わり、扁平貝殻小片の質や大きさ、増量材の質や量、および採用するバインダーの質や量、それに添加する硬化剤や硬化促進剤の種類や割合などに応じて混練時間を調整し、それら大半の扁平貝殻小片が、その扁平面を混練方向と同じかその方向に傾斜した姿勢のものもそれらに混在状としたものに揃えられるようになるまで混練を続ける工程、その状態の混練物を素早く取り出して所定厚の平板体または適宜大きさの塊状体に圧縮、固化する工程、それら平板体または塊状体を用途に応じた形に切断加工する工程、以上の工程からなるものとした、請求項１ないし４何れか一記載の貝穀小片組成物による成形品の製造方法。  
【請求項１２】
貝殻を破砕し、直径または長径が１ないし８ｍｍ程度のものになるように選別する工程、選別された貝殻破砕物夫々の輪郭全周に渡る周縁形状を整形機によって滑らか成形加工を施して多数の扁平貝殻小片を形成する工程、適量の硬化剤及び硬化促進剤の添加、混練された合成樹脂からなるバインダーに、樹脂重量の１０ないし３０％に相当するロックウールまたはグラスウールを混入して混練する工程、多数の扁平貝殻小片が、単独でかまたは増量材として適量の低吸水性鉱物質粒状体を加えた混合物とされ、それらにロックウールまたはグラスウール混入バインダーの適量が加わり、扁平貝殻小片の質や大きさ、増量材の質や量、および採用するバインダーの質や量、それに添加する硬化剤や硬化促進剤の種類や割合などに応じて混練時間を調整し、それら大半の扁平貝殻小片が、その扁平面を混練方向と同じかその方向に傾斜した姿勢のものもそれらに混在状としたものに揃えられるようになるまで混練を続ける工程、その状態の混練物を素早く取り出し、予め用意された所定厚の平板体または適宜大きさの塊状体の上に被せて圧縮、固化する工程、以上の工程からなるものとした、請求項１ないし４何れか一記載の貝穀小片組成物による成形品の製造方法。  
【請求項１３】
直径または長径が１ないし８ｍｍ程度のものに破砕された貝殻の選別後における大きさ分布が、その中５ｍｍ前後のもので過半数を占めるように調整、選別されるようにした、請求項１０ないし１２何れか一項記載の偏平小片組成物による成形品の製造方法。
【発明の詳細な説明】
【技術分野】
【０００１】
この発明は、貝肉部分を食用とした後に大量に廃棄処分となって産業廃棄物になる貝殻を利用するようにした組成物に関するものであって、貝殻組成物およびそれによる成形品を製造、販売する分野は勿論のこと、それらに必要な資材、部品を提供する分野、それら資材、部品の加工に必要な機械装置、工具類を提供する分野、またそれら資材や機械装置、部品類に必要な素材、例えば木材、合板、プラスチック、各種金属等の材料を提供する分野、それらの製造、組立に必要となる各種計測機器の分野、それらの製造、組立用の加工機械を動かす動力機械の分野、そのエネルギーとなる電力やエネルギー源である電気、オイルの分野といった一般的に産業機械として総称される分野に包含される分野、更には、それら貝殻組成物を試験、展示、販売、輸出入、ならびに使用する分野、将又、それらの製造段階や施工の際に発生する切削屑や廃品等を回収、運搬する回収、輸送の分野、切削屑や廃品等を効率的に再生利用するリサイクル分野、そして現時点で想定できない新たな分野までと、殆ど関係しない技術分野はない程である。  
【背景技術】
【０００２】
（着眼点）
周囲を海に囲まれて豊富な水産資源に恵まれていた我が国も、旺盛で贅沢になる一方の食欲を満たし続けた結果、資源の枯渇化をもたらすことになって、最早かってのように自然の恵みを自然界から有り余る程に供与してはもらえれず、殆どあらゆる魚介類が外国からの輸入品や、沿岸の栽培漁業に頼って供給される人工ものに頼らなければならないような御時世となって久しく、貝類も例外ではなく、今では帆立貝や牡蠣といった高級貝類の殆どが、確立された高度な養殖技術によって大量に計画生産され、一般家庭料理として様々に工夫して食味されるのは勿論のこと、巧みな料理法によって提供される貝料理は、レストランなどの人気メニューとして一般消費者からも高い支持を得ていて、それら需要に応えて休むことなく大量消費され続ける結果、貝肉を消費したの残滓となる貝殻も当然のことながら大量に発生し、その量たるや古の貝塚のように山積みして処理しきれるような量に止まらず、仮令山詰み処理のできる量しか生産あるいは消費しないとしても、放置することによって発生する悪臭や害虫のために放置自体が規制されているため、貝類を取り扱う人にとって、今や産業廃棄物扱いされる貝殻の処理問題は、貝養殖やその恩恵を受ける人々にとって長年大きな関心事となっており、その対策の一つが貝殻の有効活用による処分がある。
【０００３】
（従来技術）
そうした試みは、これまでにも様々に取り上げられ、実用に供するまでに漕ぎ着けたものもなかった訳ではなく、例えば、古くはコンクリートの骨材に用いたり、表面に埋込んで化粧コンクリート板に応用したものから、本願発明者自身が係わっていた特開平７−３０４０３５号公報「貝殻レジンおよびその成形品の製造方法」発明に見られるような、所謂破砕貝殻を主原料とし、これに適宜合成樹脂材料、硬化剤及び効果促進剤の適量を混入して得られる混合物を固化してタイルやブロック、Ｕ字溝、植木鉢など栽培用品、魚礁ブロック等の成形品にしようとするものや、同じく本願発明者自身による特開平９−１５８１０６号公報「道路の舗装方法」発明などに代表される土木建築資材の代替物にしようとする試みなどは、資源の有効活用の一つとして脚光を浴び、一時的には公園等の遊歩道のタイルや舗装材として実際に製品化が進められた実績を有している。
【０００４】
しかしながら、それら試みも、単に従前からのタイルや舗装材の代替物でしかなく、リサイクルという名目を除けば製品としての付加価値は認められず、かえって製品コストからすると従前のものよりも高くついてしまい、大義名分の付く場所への採用はあっても一般にまで普及するには至らず、また、意義あって採用されても、海中において成長する貝類は、幾ら洗浄してもその貝殻成分に塩分を含有すること、それに陶質であることなどという素材に起因して、コンクリートレジンやアスファルトに混入、使用した場合には、酸化の進行による固形強度の脆弱化、および太陽熱を受けた熱膨張収縮差による材質強度の劣化は避けられないという致命的な弱点を内包することとなって、信頼性を欠く恨みがあった。                                                                                                              
【特許文献１】（1）特開平７−３０４０３５号公報  （2）特開平９−１５８１０６号公報
【発明の開示】
【発明が解決しようとする課題】
【０００５】
（問題意識）
以上のように、大量に廃棄される貝殻を有効活用するための数々の提案は、水産物資源の一つとしての貝類を食し続けてきた我が国にとって極当然の成り行きであって何等新規性などはなく、事実、本願発明者自身においても、リンゴに次ぐ特産物の一つとなっているホタテ養殖の一大隆盛地、青森県に長年住まいする者の一人としてその貝殻処理の問題に古くから携わり、その都度、研究開発の成果について世に問い続けてきたものの、これまでのところでは、貝殻成分である炭酸石灰を単に他の無機質素材と同種に捕らえるだけの域を脱しきれておらず、したがって、従前のものの何かへの代替品としての貝殻としてしか貝殻を捕らえておらず、その結果、経済効果の追求と塩分からくる材質強度の改善というどうしてもこれまでに超えられない課題に直面することとなっていたが、ここにきて貝殻固有の構造、即ち、殻の生成が体の表面を覆っている外套膜、それも外套縁で行われ、その外套膜はふつう三層をなしていて最外層は真珠層を形成する層構造からなり、破砕すると層剥離する傾向が強いという構造を有しているにも拘わらず、その構造を活かした貝殻の有効利用がこれまで等閑になってきていた。
【０００６】
（発明の目的）
この発明は、上記問題意識から貝殻構造に則した貝殻の有効利用こそがこれまでの貝殻処理の問題を一挙に解決できることなるのではないかとの判断から、逸速くその開発、研究に着手し、長期に渡る試行錯誤と幾多の試作、実験とを繰り返してきた結果、今回、遂に新規な構造の貝殻小片組成物、およびそれによる成形品の製造方法を実現化することに成功したものであり、以下では、この発明を代表する実施例と共に、その構成を詳述していくこととする。                                                                                                
【課題を解決するための手段】
【０００７】
（発明の構成）                                                                    この発明は、貝殻小片組成物を発明の基礎とするものであり、基本的に次のとおりの構成から成り立っている。
即ち、貝殻を破砕、選別してなる多量の扁平貝殻小片が、単独でかまたは増量材として適量の低吸水性鉱物質粒状体を加えた上、適宜合成樹脂からなるバインダーにより、大半の扁平貝殻小片がその扁平面を同一方向とするかその方向に傾斜した姿勢のものもそれらに混在状としたものに揃えられ、適宜圧縮、固化してなるものとした構成を要旨とする貝殻小片組成物である。
【０００８】
この基本的な構成のこの発明の貝殻小片組成物は、換言するならば、貝殻を破砕、選別してなる多量の扁平貝殻小片が、単独でかまたは増量材として適量の低吸水性鉱物質粒状体を加えた上、適宜合成樹脂からなるバインダーにより、大半の扁平貝殻小片が、その扁平面を同一方向とするかその方向に傾斜した姿勢のものもそれらに混在状としたものに揃えられ、適宜圧縮、固化することにより、その縦断面が破れ目地状の積層構造のものとした貝殻小片組成物となる。
【０００９】
この基本的な構成の貝殻小片組成物には、貝殻を破砕、選別してなる多量の扁平貝殻小片が、単独でかまたは増量材として適量の低吸水性鉱物質粒状体を加えた上、硬化剤及び硬化促進剤の添加された適宜合成樹脂からなるバインダーの適量、および、樹脂重量の１０ないし３０％に相当するロックウールまたはグラスウールと共に十分混練され、それら扁平貝殻小片の扁平面間に加わる粘着力と扁平面に平行する方向の粘着力との差により、それら大半の扁平貝殻小片が、その扁平面を混練方向と同じかその方向に傾斜した姿勢のものもそれらに混ざった状態のものに揃えられ、適宜圧縮、固化してなるものとした構成の貝殻小片組成物を包含する。
【００１０】
これをより具体的なものとして示せば、貝殻を破砕、選別して直径または長径が１ないし８ｍｍ程度、望ましくはその中５ｍｍ前後のもので過半数を占めるようにすると共に、夫々の輪郭全周に渡る縁形状を滑らか成形加工してなる多量の扁平貝殻小片が、単独でかまたは増量材として適量の低吸水性鉱物質粒状体を加えた上、硬化剤及び硬化促進剤の添加された適宜合成樹脂からなるバインダーの適量、および、樹脂重量の１０ないし３０％に相当するロックウールまたはグラスウールと共に十分混練され、それら扁平貝殻小片の扁平面間に加わる粘着力と扁平面に平行する方向の粘着力との差により、それら大半の扁平貝殻小片が、その扁平面を混練方向と同じかその方向に傾斜した姿勢のものもそれらに混在状としたものに揃えられ、適宜圧縮、固化してなる貝殻小片組成物ということができる。
【００１１】
更に具体的には、貝殻を破砕、選別して直径または長径が１ないし８ｍｍ程度、望ましくはその中５ｍｍ前後のもので過半数を占めるようにすると共に、夫々の輪郭全周に渡る縁形状を滑らか成形加工してなる多量の扁平貝殻小片が、単独でかまたは増量材として適量の低吸水性鉱物質粒状体を加えた上、硬化剤及び硬化促進剤の添加された適宜合成樹脂、望ましくはウレタン系合成樹脂またはビニルエステル系合成樹脂からなるバインダーの適量、および、樹脂重量の１０ないし３０％に相当するロックウールまたはグラスウールと共に十分混練され、それら扁平貝殻小片の扁平面間に加わる粘着力と扁平面に平行する方向の粘着力との差により、それら大半の扁平貝殻小片が、その扁平面を混練方向と同じかその方向に傾斜した姿勢のものもそれらに混在状としたものに揃えられ、適宜圧縮、固化してなるものとした貝殻小片組成物となる。
【００１２】
そして、望ましい態様のものとして示せば、貝殻を破砕、選別して直径または長径が１ないし８ｍｍ程度のもの、望ましくはその中５ｍｍ前後のもので過半数を占めるようにすると共に、夫々の輪郭全周に渡る周縁形状を滑らか成形加工してなる扁平貝殻小片を５０ないし８５％、その他を３０ないし７０メッシュの粒度とした着色焼成硅砂や破砕ガラス、天然鉱石粒など一種類または複数種類組み合せてなる低吸水性鉱物質粒状体とした混合物が、硬化剤及び硬化促進剤の添加された適宜合成樹脂、望ましくはウレタン系合成樹脂またはビニルエステル系合成樹脂からなるバインダーの適量、および、樹脂重量の１０ないし３０％に相当するロックウールまたはグラスウールと共に十分混練され、それら扁平貝殻小片の扁平面間に加わる粘着力と扁平面に平行する方向の粘着力との差により、それら大半の扁平貝殻小片が、その扁平面を混練方向と同じかその方向に傾斜した姿勢のものもそれらに混在状としたものに揃えられ、適宜圧縮、固化してなる貝殻小片組成物ということができる。
【００１３】
（関連する発明）
そして、上記までの貝殻小片組成物に関連し、この発明には、扁平小片組成物の製造方法を包含している。
即ち、扁平貝殻小片を含む偏平小片の多数に、硬化剤及び硬化促進剤の添加された適宜合成樹脂からなるバインダーの適量を加えて所定時間混練を続け、次第にバインダーの硬化が進むに連れてその粘性を増し、糸引き現象を惹起する過程において発生する偏平小片の偏平面に作用する粘着力とそれに直交する方向に作用する粘着力との差を利用して、それら大半の扁平貝殻小片が、その扁平面を混練方向と同じかその方向に傾斜した姿勢のものもそれらに混在状としたものに揃えられ、多数の偏平小片が破れ目地状の積層構造に重積されるようにすると共に、偏平小片相互間には微細な空隙を確保したままで多数の偏平小片相互を接着、固化してしまうようにする構成を要旨とする偏平小片組成物の製造方法である。
【００１４】
そして、この製造方法には、それを応用したこの発明の基本をなす貝殻小片組成物による成形品の製造方法が包含されており、貝殻を破砕し、直径または長径が１ないし８ｍｍ程度のもの、望ましくはその中５ｍｍ前後のもので過半数を占めるように選別する工程、選別された貝殻破砕物夫々の輪郭全周に渡る周縁形状を整形機によって滑らか成形加工を施して多数の扁平貝殻小片を形成する工程、適量の硬化剤及び硬化促進剤の添加、混練された適宜合成樹脂からなるバインダーに、樹脂重量の１０ないし３０％に相当するロックウールまたはグラスウールを混入して混練する工程、多数の扁平貝殻小片が、単独でかまたは増量材として適量の低吸水性鉱物質粒状体を加えた混合物とされ、それらにロックウールまたはグラスウール混入バインダーの適量が加わり、扁平貝殻小片の質や大きさ、増量材の質や量、および採用するバインダーの質や量、それに添加する硬化剤や硬化促進剤の種類や割合などに応じて混練時間を調整し、それら大半の扁平貝殻小片が、その扁平面を混練方向と同じかその方向に傾斜した姿勢のものもそれらに混在状としたものに揃えられるようになるまで混練を続ける工程、その状態の混練物を素早く取り出して用途に応じた型枠内に充填、適宜圧縮、固化する工程、以上の工程からなるものとした、この発明の貝殻小片組成物による成形品の製造方法である。
【００１５】
より具体的には、貝殻を破砕し、直径または長径が１ないし８ｍｍ程度のもの、望ましくはその中５ｍｍ前後のもので過半数を占めるように選別する工程、選別された貝殻破砕物夫々の輪郭全周に渡る周縁形状を整形機によって滑らか成形加工を施して多数の扁平貝殻小片を形成する工程、適量の硬化剤及び硬化促進剤の添加、混練された適宜合成樹脂からなるバインダーに、樹脂重量の１０ないし３０％に相当するロックウールまたはグラスウールを混入して混練する工程、多数の扁平貝殻小片が、単独でかまたは増量材として適量の低吸水性鉱物質粒状体を加えた混合物とされ、それらにロックウールまたはグラスウール混入バインダーの適量が加わり、扁平貝殻小片の質や大きさ、増量材の質や量、および採用するバインダーの質や量、それに添加する硬化剤や硬化促進剤の種類や割合などに応じて混練時間を調整し、それら大半の扁平貝殻小片が、その扁平面を混練方向と同じかその方向に傾斜した姿勢のものもそれらに混在状としたものに揃えられるようになるまで混練を続ける工程、その状態の混練物を素早く取り出して所定厚の平板体または適宜大きさの塊状体に圧縮、固化する工程、それら平板体または塊状体を用途に応じた形に切断加工する工程、以上の工程からなるものとした貝殻小片組成物による成形品の製造方法ということができる。
【００１６】
また、同様に、貝殻を破砕し、直径または長径が１ないし８ｍｍ程度のもの、望ましくはその中５ｍｍ前後のもので過半数を占めるように選別する工程、選別された貝殻破砕物夫々の輪郭全周に渡る周縁形状を整形機によって滑らか成形加工を施して多数の扁平貝殻小片を形成する工程、適量の硬化剤及び硬化促進剤の添加、混練された適宜合成樹脂からなるバインダーに、樹脂重量の１０ないし３０％に相当するロックウールまたはグラスウールを混入して混練する工程、多数の扁平貝殻小片が、単独でかまたは増量材として適量の低吸水性鉱物質粒状体を加えた混合物とされ、それらにロックウールまたはグラスウール混入バインダーの適量が加わり、扁平貝殻小片の質や大きさ、増量材の質や量、および採用するバインダーの質や量、それに添加する硬化剤や硬化促進剤の種類や割合などに応じて混練時間を調整し、それら大半の扁平貝殻小片が、その扁平面を混練方向と同じかその方向に傾斜した姿勢のものもそれらに混在状としたものに揃えられるようになるまで混練を続ける工程、その状態の混練物を素早く取り出し、予め用意された所定厚の平板体または適宜大きさの塊状体の上に被せて圧縮、固化する工程、以上の工程からなる貝殻小片組成物による成形品の製造方法も包含されている。                                                              
【発明の効果】
【００１７】
以上のとおりの構成からなるこの発明の貝殻小片組成物は、偏平状の貝殻小片が夫々の偏平面を同一方向とするか、その方向に傾斜した姿勢のものも混ざって略同一方向に揃えられ、全体の縦断面構造が破れ目地状で重積した状態のものとして形成されていて、所定範囲内の大きさとはするものの円形や楕円形からそれに近い歪なものまでと平面形が必ずしも一定しない偏平状の貝殻小片であることが幸いし、それらによって実現される重積構造は、個々の貝殻小片が直接当接し合う部分やその近辺でバインダーによって強固に接着（この接着構造も、バインダーの質や量、それに添加する硬化剤や硬化促進剤の種類や割合、それに混練時間などで異なってくる。）された構造になるものの、個々の貝殻小片の前後、左右方向に隣接してできる境界部分や、増量材として適量の低吸水性鉱物質粒状体が加えられている場合は、それらで埋められずに残った隙間部分などが上下方向に揃うことのない、所謂破れ目地状（換言すればジグザグ状、または阿弥陀くじ状）に積層して重なり合う構造となっているため、それら微細で上下方向に複雑に繋がる間隙が毛細管状となり、雨水は垂直方向にも水平方向にも複雑な経路を辿って流出することとなって目詰りし難く、したがって冬でも表面に水が溜まることがないために凍結も起させず、しかも、その連続する空隙率は、少ないものであっても１０％程度の確保が可能となり、適度の弾力性と吸音効果とを備え、断熱効果では、熱伝導率は０．４８１９（ｋｃａｌ／ｍ．ｈ．℃）とほぼ水並みの数値で、実にアスファルトの約１／２程度の値になるなど、非常に秀れた特徴を有している。
【００１８】
また、この発明に包含される貝殻小片組成物による成形品の製造方法は、貝殻を破砕、選別して直径または長径が１ないし８ｍｍ程度、望ましくはその中５ｍｍ前後のもので過半数を占めるようにすると共に、用途や取扱い作業性によっては夫々の輪郭全周に渡る縁形状を滑らか成形加工するした工程を取り入れるようにして多量の扁平貝殻小片を製造する工程、そして、扁平貝殻小片の質や大きさ、増量材の質や量、および採用するバインダーの質や量、それに添加する硬化剤や硬化促進剤の種類や割合などに応じて混練時間を調整して扁平貝殻小片の姿勢を揃えるようするという工程という独自の工程により、確実にこの発明の貝殻小片組成物による成形品を効率的に製造し、品質の安定化を図れるようにするという効果が期待できるものとなっている。
【００１９】
その結果、貝殻小片組成物による成形品には、共通して以下に列挙するような作用効果がもたらされることになる。
１．透水性  水は垂直方向と水平方向とに均等に近い状態で流出する。
２．空隙性  毛細管状で複雑多岐に連続する空隙となり、目詰りが発生し難くなる。    ３．防滑性  細かい凹面によって滑り難く、新雪時少ない降雪では滑らない。
４．過熱性  多孔性なので直射日光温度まで上昇せず、蓄温性がないために温度降下が    円滑で、特に舗装材や外壁材、屋根材などとして最適である。
５．吸音、防音性  微細で複雑多岐に渡る空隙により、多孔性素材となって足音の響き    を吸収できる。
６．歩行性  空隙による適度の弾力があり、歩行感触がよくて疲労感が軽減される。
７．飛沫性  表面に雨水が溜ることがなく凹面なので撥ねあがりにくくなっています。
８．凍結性  排水性が良いため表面に雨水を溜めることがなく、降雪後に圧雪状態にな    らない限り表面凍結はなく、また融雪時にシャーベット状にならない。
９．安全性  用途によっては貝殻破砕物夫々の輪郭全周に渡る周縁形状を滑らか成形加    工を施したものとすることができ、鋭角を無くしたものとなって安全である。
１０．耐薬品性  酸性の浸漬試験結果、強酸性には微減量、強アルカリ性では減量なし。                              
【００２０】
１１．耐強度  扁平貝殻小片が姿勢を揃えられ、破れ目地状の積層構造となるため、十分    な機械的強度が期待でき、バインダーの種類や量、成形時の圧縮程度などによって圧    縮強度、曲げ強度を用途に応じた最適なものにできる。
１２．耐塩性  ナトリウム３％溶液、（＋）（−）２０℃で６０サイクルの凍結融解試験    結果減量なし。
１３．耐凍結融解  大気中（＋）１０２℃、（−）１００℃で４０サイクル凍結融解試験    結果減量なし。
１４．吸水性  原材料貝殻、樹脂、低吸水性鉱物質共に吸水性なし。
１５．耐候性  無黄変バインダーの採用によって変色をなくすことが可能。
１６．彩色性  増量材としての粒状セラミックに着色焼成したカラーを混ぜれば様々な色    彩を出せる。
１７．耐熱性  熱変形温度（＋）１６５℃まで溶解はなく、間接温度（＋）３５０℃まで    耐え得る。
１８．耐火性  不燃材料９０．０％以上で延焼しない。
１９．耐摩耗性  ラベリング試験結果、アスコン並みで溶融現象はない。
２０．耐衝撃性  厚さ１６ｍｍの成形品の場合、重さ２ｋｇのものを１．５ｍの高さから    落下させると破損した。
２１．施工性  軽量で切断可能なため、取り扱い作業性がよい。
２２．多様性  型枠による自在な成形が可能で各種成形品とすることができる上に、目詰    まりしない特性を活かし、浸透性取水槽や浸透井戸枠、魚礁成形品も可能となる。
２３．再利用性  破砕するだけで簡単にリサイクルが可能。                                                                    
【発明を実施するための最良の形態】
【００２１】
上記したとおりの構成からなるこの発明の実施に際し、その最良もしくは望ましい形態について説明を加えることにする。                                                  先ず、扁平貝殻小片とする貝殻には天然、養殖の別なく、シジミ、アサリ、ハマグリなど比較的小さいものから、ホタテ、カキ、アワビ、サザエなど一般の食用に供されているものや、その他の二枚貝や巻貝、殆ど食用にされないアコヤ貝その他の貝など全ての貝殻の採用が可能となるが、全体形状が殆ど円形に近い整った扁平状（養殖物程その傾向が強く、廃棄されるものの殆どはその養殖物）であるため、素材となる直径または長径が１ないし８ｍｍ程度のものに破砕し易いという利点に加え、比較的品質、強度が安定していることと、ある程度形が整っていて原材料として取り扱いし易い上に、何よりも大量に廃棄されていてその処理対策が急務である点などからして、それら貝殻類の中でホタテの貝殻が最も適しているといえる。
【００２２】
この扁平貝殻小片は、破砕後に篩に掛けて所定範囲の大きさにしたものをそのままで採用してもよいが、破砕しただけでは周辺に鋭い破砕口が残っていて製造工程の途中で怪我をしてしまう虞れがあったり、型枠内に充填、固化する工程などにおいては、長年渡る繰り返し作業中に型枠に傷を付けてしまう不都合や、貝殻小片組成物による成形品としたとき、外周面に露になる鋭角部で人体などに怪我を負わせてしまう事態も想定される外、何よりもこれら大量の扁平貝殻小片を後述のバインダーと共に混練する作業工程で、個々の扁平貝殻小片に残る先鋭突起部分が円滑な混練の邪魔をすることになって均質な混練ができなかったり、できたとしても非常に時間を要することになってしまうから、所定範囲の大きさの扁平貝殻小片を、特殊な機械装置（例えば、米国ＧＡＭ社製の商品名「ＧＡＭ１１−５Ｔ」）により、円形や楕円形からそれに近い歪なものまでと平面形が必ずしも一定しない偏平状の貝殻小片夫々の輪郭全周に渡る縁形状を滑らか成形加工するようにし、なるべく滑らかな輪郭の円形や楕円形またはそれに近い形状のものになるよう加工して採用するようにするのが望ましいといえる。
【００２３】
また、このように縁形状の滑らか成形加工した扁平貝殻小片は固より、そうでなくても所定範囲のサイズのものに破砕、選別する過程を経て経費を掛けた扁平貝殻小片だけでこの発明の貝殻小片組成物を構成しようとすると、趣向品ならばともかく、大量に必要となるものでは到底採算割れとなって普及が覚束なくなるため、目的とする貝殻小片組成物の機能に支障を来すことのない最適な範囲で増量材を加えた混合物として採用するようにすべきであって、その範囲は、貝殻小片組成物が少なくとも５０％を割らないものとしなければならず、５０ないし８５％の範囲の中から最適な割合、できれば７０％程度とし、その余を目的、用途によって後述する適宜増量材によって賄うようにするのが最も実用的であるといえ、廃品であって処分に困る大量の貝殻を、廃品であるという経済効果を活かして採用する意義が出てくることになる。
【００２４】
これに用いる増量材は、この発明の貝殻小片組成物の目的達成のため、本来ならば貝殻小片であるべきところをその代替物として用いられるというのが主たる機能であって、付随的に着色剤としての機能の外、その粒度や配合量などを調整することによって強度や透水性、弾性その他この発明の貝殻小片組成物がもたらす作用効果を増強または緩和、減少させるようにする機能、および破れ目地状に積み重なった積層構造となる扁平貝殻小片の間に介在、固化することにより、破れ目地状積層構造を更に複雑化した連通状の空隙とする機能をも果たし得るものであり、したがって、強度が貝殻のそれと同等かそれ以上であって、貝殻同様に低吸水性の鉱物質からなる必要があり、たとえば、硅砂や着色焼成硅砂、着色ガラスの外、貴石、大理石、角閃石、パライトバルーン、緑閃石、電気石などといった天然岩石、または水酸化アルミナハイジライト、アルミン酸ストロンチウム等の高純度無機質物質が採用可能である。                                                                        
【００２５】
それら鉱物質を粉砕、選別した粒状体として採用するものであり、各種鉱物質粒状体の例としては、着色焼成硅砂（新東陶料株式会社製、商品名「カラーサンドＲ−５」外２５種類等）、破砕ガラス（市川油脂輸送株式会社製、商品名「ガラスサンド」等）や天然鉱石粒（丸東窯材株式会社製の硅砂や有限会社青森ケミカル製の海砂等）その他の中から一種類または複数種類組み合せて用いることとし、その粒度はて３０ないし７０メッシュ程度のものがこの発明の貝殻小片組成物を実現する上で好ましいといえるものの、目的とする貝殻小片組成物の構造、機能に支障がなければ、あるいは支障がないような特別の手段を講じられれば、必ずしもこの範囲に限定されるものではなく、更に幅広い範囲での選択も可能となる。
【００２６】
一方、バインダーは、上記した扁平貝殻小片を主体に、適量の増量材を加えてなる混合物に加えられ、それらを所定の規制した積層構造に揃える機能と共に、揃えられた積層構造を確定的に固定化して成形する機能を果たすことになり、光硬化性のウレタン系合成樹脂の外、ビニルエステル系樹脂やポリエステル系合成樹脂などを単独でか二ないし三種類混合した複合樹脂が、適合する溶剤（例えば、スチレンモノマーやアセトン、キシレン等）と共に採用できることになるが、耐候性に秀れていて食品衛生法の容器包装規格基準適合樹脂にも適合しているウレタン系合成樹脂（例えば、トーヨーポリマー株式会社製、商品名「ポリネート９７」や「サファロン９７」の外、日本エスエスシー株式会社製、商品名「ＫＢＫ  ＮＹ−１」、昭和高分子株式会社製、商品名「ＳＧ１０００」など）の使用が、この発明の貝殻小片組成物をどのような目的、用途のものとして使用されたとしても、有害物質が含まれおらず、したがって透水した水を汚染させてまったり、人体に接触したりしても何等の問題を生じさせず、また、それらが使用済みとなって廃棄物になったとしても無害であって環境に悪影響を及ぼすことにならず、好ましいといえる。        
【００２７】
この合成樹脂がバインダーとして有効に作用するようにするために用いられるのが、従前から周知されているとおり、硬化剤（例えば、日本油脂株式会社製ベンゾイルパーオキシド、商品名「ナイパーＦＦ」、化薬アクゾ株式会社製、商品名「３２８Ｅ」外）および硬化促進剤（例えば、昭和高分子株式会社製、商品名「ナフテン酸コバルト」外）であり、合成樹脂の種類に応じて最適なものが適量、即ち期待する強度や硬化速度、それに変性程度などの違いを勘案して最適量が用いられることになる。
【００２８】
このように夫々所定の配合割合のものとして扁平貝殻小片、あるいはそれに増量材を加た混合物に、適宜合成樹脂に適量の硬化剤及び硬化促進剤を添加したバインダーが加えられて混練され、諸条件に応じて必要時間混練を続けることにより、扁平貝殻小片は、その偏平面に作用する接着力とそれに直交する方向に作用する接着力に差を生じてしまうこととなって、次第に扁平貝殻小片個々の姿勢は、殆どのものが各々の扁平面をその撹拌方向と同じ方向になるか、その方向に傾斜したものがそれらに混在するような状態に揃えられると共に、混練過程で硬化が進んでいて次第に粘性を増し、納豆を掻き混ぜたときのような糸引き状態となって、それら糸引き状態の接着構造となることから、扁平貝殻小片相互は、偏平面を同一か同一方向に寝かせたものが混在するようにして積み重なり、その縦断面では破れ目地状の積層構造になって、しかもそれら相互およびそれらの隙間に介在状となっている増量材の当接する部分に糸引き状態の接着剤が介在し、面状接着というよりも点状または線状接着となるため、強力な接着構造を実現しながらも複雑な空隙構造を確保したものとなる。
【００２９】
この現象、即ち糸引き状の接着による点状または線状接着構造は、混練過程でバインダーの硬化が進み、次第に粘性を増していくことによってもたらされる現象を、より円滑に進行させ、しかもその接着強度の増強を図ろうとするために、採用するバインダーを、該バインダーを構成する樹脂の重量の１０ないし３０％程度（少なすぎると効果が表れ難く、範囲を超えていくと均質な撹拌が難しくなると共に、接着剤の糸引き現象が次第に少なくなり、接着強度に支障を来す。）に相当するロックウールまたはグラスウールを混入したロックウールまたはグラスウール混入バインダーにして用いるようにすると極めて効果的であることが確認された。
【００３０】
したがって、ロックウールまたはグラスウールを混入しないバインダーを用いたものに比較し、混練時間を大幅に短縮化すると同時に均質な混練状態も確保され、破れ目地状の積層構造となっている扁平貝殻小片個々、またはそれらに混在状となっている増量材としての各種鉱物質粒状体との間に、糸引き状のバインダーの一部となって介在し、固化することとなり、言わばロックウールまたはグラスウールが糸引き状となる接着剤の心材的機能（換言すれば吸着材的機能とも言えよう。）を果たすこととなり、撹拌工程では勿論のこと、型枠内での圧縮成形工程時においても、糸引き状態のバインダーが下方にダレてしまって液状化し、一部に点状または線状接着構造を維持できなくしてしまい、複雑な空隙を確保したままで接着強度を維持し続けるようにするというこの発明の目的とする構造、機能の貝殻小片組成物の実現化に支障きたすようなことがないものとすることができる。
【００３１】
この発明の貝殻小片組成物の重要な構成である多数の扁平貝殻小片（偏平小片）あるいは増量材を一部に介した多数の扁平貝殻小片（偏平小片）が破れ目地状の積層構造を実現するため、その製造方法には特別の手段を要しており、この発明には、それら特徴ある製造方法も包含され、特にバインダーの粘性を効率的に高めていき、確実な糸引き現象を惹起するようにするため、バインダーとすべき合成樹脂に対する最適量の硬化剤および硬化促進剤の正確、迅速な計量、添加、そしてそれらを混練する第一次混練と、その後に加える扁平貝殻小片（偏平小片）と、目的、用途等を勘案して必要に応じて適量が加えられる増量材としての低吸水性鉱物質紛状体、それにバインダーの糸引き現象の惹起と圧縮成形段階のダレ防止と重要な役割を担う所定量のロックウールまたはグラスウールが、予め設定された割合ずつ計量され、混練済みとしたバインダーと共に効率良く撹拌する第二次混練とに欠くことができないのが混練機（ミキサー）である。
【００３２】
混練機（ミキサー）には、この発明の貝殻小片組成物を構成する素材の種類、形状、大きさ、比重などの違いから、それらが一部に固まったり浮き上がってしまったりして構成素材全体の均質な混練に支障を来してしまわないようなものでなければならず、そのために有効な偏心軸ミキサー（例えば、関東混合機工業株式会社製、商品名「  ＨＰ型９０Ｌ」等）を採用するのが望ましい。
【００３３】
それら混練機（ミキサー）による自動化された混練が進行していく過程において、室内温度や湿度なども考慮して予め設定された時間経過に伴い、次第にバインダーの硬化が進むに連れてその粘性も増して粘着強度を高めていき、なおも撹拌を強制していくと今度は次第に納豆を撹拌していったときに生じさせるような糸引き現象を惹起し始め、この糸引き現象が始まって構成素材間に空隙が生じ始めることにより、構成素材個々の動きが専ら糸引き状態のバインダーに左右され易くなっているところに、扁平貝殻小片（偏平小片）に働く粘着力は、平坦面相互に掛かる粘着力が平坦面に並行する方向（撹拌方向）のそれを遥かに超えて大きくなることから、扁平貝殻小片（偏平小片）の姿勢は、この糸引き現象と共に自然に整えられ、大半のものが、夫々の偏平面を同一方向とするか同一方向斜めに寝かせたものが混在するようにした積層構造を見て取れるようになることから、この糸引き現象から姿勢整列状況に至る過程を目視によって確認して第二次混練過程を終了するものとする。
【００３４】
その後、整えられた姿勢の方向に逆らわないように適宜型入れし、整った扁平貝殻小片（偏平小片）の偏平面を圧する方向であって、目的、用途に応じた圧力で圧縮成形すれば、目的、用途に応じたこの発明の貝殻小片組成物か、さらにそれらを切断加工したり、あるいは、最終混練過程を終えて姿勢を整え終えたものを、基盤とすべき適宜板体、例えば既存のＡＬＣ板やコンクリート板、アスファルト板、石膏ボード等といった成形板、あるいは成形板に至る前の成形体の上に載せるように型入れし、同様に圧縮成形してその過程で両者を一体化する等の最終工程を経ることにより、最終目的とする成形品を製造し終えることになる。
以下では、上述してきたこの発明の貝殻小片組成物、ならびにその製造方法およびそれによる成形品の製造方法の構成把握の一助にするため、具体例な実施例について取り上げてみることとする。                                                                                    
【実施例】
【００３５】
ここに取り上げた実例は、扁平貝殻小片（偏平小片）として、我が国を代表する食用貝（その大半が養殖貝）、ホタテ貝の残滓物であるホタテ貝殻を利用して貝殻小片組成物を形成する方法について、具体的な説明を加えていく。
先ず、主原料とするホタテ貝殻（代表的な二枚貝で、通常、上蓋はやや赤みを帯びた褐色、裏蓋は淡黄色を帯びた白色）を雨水に所定期間晒しておいたものとするか、まとめて水洗した後、火力または風力など適宜手段によって水分２０％以下に調整してから、粉砕機に掛けて大まかな粉砕をしてしまい、必ずしも平面形が一定しないものの、貝殻生成の特徴から偏平状の貝殻小片１．１．……にした上、米国ＧＡＭ社製「ＧＡＭ１１−５Ｔ」の粉砕機によって夫々の輪郭全周に渡る縁形状が、なるべく滑らかな輪郭の円形や楕円形またはそれに近い形状のものになるよう滑らか成形加工してしまい、その後で篩に掛け、直径または長径が１ないし８ｍｍ程度のものを大量に用意しておく。
【００３６】
この主原料の偏平状のホタテ貝殻小片１．１．……とは別に、着色焼成硅砂２．２．……として新東陶料株式会社製、商品名「カラーサンドＲ−５」を用意し、赤色に着色した貝殻小片組成物とするための着色剤を兼ねた増量材とする。
ホタテ貝殻小片１．１．……の８５ないし５０％に対し、この増量材である着色焼成硅砂２．２．……を１５ないし５０％を、目的、用途に応じた範囲で組み合わせ、よく混ぜ合わせてホタテ貝殻小片混合物にしておく。
【００３７】
バインダーとしては、無黄変ウレタン系合成樹脂（商品名「ＫＢＫ  ＮＹ−１」、日本エヌエスシー株式会社製。但し、表に露にならない層に用いる場合であれば、例えば昭和高分子株式会社製、商品名「ＳＧ１０００」のビニルエステル系合成樹脂でもよい。）と、前記無黄変ウレタン系合成樹脂重量の０．０５ないし４．０％（気温や硬化時間などの条件で最適値を決定）の範囲で添加する硬化剤（商品名「ＫＢＫ−ＮＳＣ」、日本エヌエスシー株式会社製。但し、表に露にならない層に用いる場合であれば、例えば上記ビニルエステル系合成樹脂に対応した硬化剤として化薬マクゾ株式会社製、商品名「３２８Ｅ」）、および硬化促進剤として昭和高分子株式会社製、商品名「ナフテン酸コバルト」を、先の無黄変ウレタン系合成樹脂重量の０．０１５ないし０．０２％（気温や硬化時間などの条件で最適値を決定）の範囲で用意し、粘性液体充填自動計量器（東京ミュー精機株式界社製）を使って夫々最適配合割合に計量、混入して一次混練として均質になるよう混練した後、カット長３ないし５ｍｍ、繊維径４μ前後のロックウール（熱伝導率０．０４４ｗ／ｍ・ｋ、熱収縮温度７００℃）を、前記無黄変ウレタン系合成樹脂重量の１０ないし３０％の範囲から、目的、用途に応じた最適割合の量を混入して二次混練し、ロックウールが均質に分散、混入されたものとする。
この混練には、関東混合機工業株式会社製、商品名「  ＨＰ型９０Ｌ」の偏心軸ミキサーを採用した。
【００３８】
引き続き、偏心軸ミキサー内のロックウール混入バインダーの中に、予め用意しておいた前記ホタテ貝殻小片混合物を、ロックウール混入バインダー５ないし１０％に対して９５ないし９０％となるような範囲として混入し、バインダーの粘性が増して次第に糸引き状になるに連れ、ホタテ貝殻小片混合物の姿勢が整えられるのを目視しながら、回転速度第１速７２（ｒ／ｍ）から、第２速１００（ｒ／ｍ）、第３速１６３（ｒ／ｍ）、第４速２２５（ｒ／ｍ）を使ってコントロールし、夏期で約４分間、冬期で約５分間を目安にした三次混練を行う。                                                                              
【００３９】
こうして混練を終え、それら大半の扁平貝殻小片１．１．……がその扁平面を混練方向と同じかその方向に傾斜した姿勢のものもそれらに混在状としたものに揃えられた状態の混練物を素早く取り出し、整えられた扁平貝殻小片１．１．……の姿勢がそのまま平置き状となるように押し広げて所定厚の平板体または適宜大きさの塊状体にした上、反動反復圧縮機（商品名「全自動１００ｔ型」、株式会社山崎鉄工所製）を使って、目的、用途に適った圧力で圧縮して固化するか、固化後にそれら平板体または塊状体を用途に応じた形に切断加工してしまうか、あるいは混練物を素早く取り出した後、予め用意しておいた所定厚の平板体または適宜大きさの塊状体の上に被せて圧縮、固化することにより、所望の貝殻小片組成物による成形品を製造する。
【００４０】
以上のようにして貝殻小片組成物による成形品とするものであるが、それらの基をなす貝殻小片組成物の縦断面構造を、模擬的な構造のものとして図１および図２とに示してあり、図１のものは扁平貝殻小片１．１．……単独によるものあり、図２のものは扁平貝殻小片１．１．……に所定割合の着色焼成硅砂２．２．……が混入されて固化された場合によるものを夫々示してある。                                                                                        
【産業上の利用可能性】
【００４１】
以上のようにして形成される貝殻小片組成物によって製造される成形品は、大凡次のような用途として実用化され得るものとなり、夫々に応じた特性が期待できる。                              
１．舗道、坂道の歩道、傾斜の歩道、建物周辺舗装、誘導板、警告板として
《特性》
Ａ  過熱し難く直ぐ冷めるため、足下からの不快な熱を感じることもなく、夏でも        裸足歩行が可能となる状態なので都市温暖化防止に役立つ。
Ｂ  透水性に秀れていて雨水を溜めず、しかも雨の跳ね上りも少なくなることから        足下が濡れ難く滑ることもない。
Ｃ  豪雨でも水が下方に流れ、表面が水路状になり難い。
Ｄ  熱による膨張、収縮が殆どなく、変形や剥がれがない。
Ｅ  融雪時に融雪水は直ぐに排出されてしまうため、シャーベット状になり難く、        夜間でも凍結しない。
【００４２】
２．公園、噴水池、水飲場、緑地帯として
《特性》
Ａ  下地処理工法によって目地からも雑草の発芽を防げる。
Ｂ  暗渠を布設すれば排水溝が不要になる。水飲場廻りも同様。
Ｃ  噴水池のいらない噴水装置を実現可能。
Ｄ  植裁樹木等の樹勢を落とさず、しかも根廻りの雑草対策やゴミ掃除も容易。
【００４３】
３．プール、プールサイド、溶室等として
《特性》
Ａ  フロアやプールの底で足を滑らせることが無く、安全に歩行ができる。
Ｂ  排水口、取水口用の蓋にすると毛管状排水で吸い込まれる危険を回避できる。
Ｃ  シャワー室、お手洗い床、浴室床の水跳ね防止ができて衛生的になると共に、        保温性もあって快適である。
【００４４】
４．地下舗道、地下舗道スロープとして
《特性》
Ａ  吸音に秀れていて靴音が響かず、併せて内壁にも採用すると反響もなくなる。
Ｂ  出入口のスロープに採用すると、表面凹凸形状による防滑性と多孔構造による        不凍結性などから、老齢者等の歩行や車椅子の走行の安全性が確保される。
Ｃ  湧出水のある地下道では、排水用側溝がさえ用意されれば舗道表面まで湧出水        を溢れ出すことがない。
【００４５】
５．ビルの外壁や陸屋根、べランダ、供用通路、階段として
《特性》
Ａ  コンクリート建造物の外壁や屋上、その他の陸屋根に採用すると、表面の過熱        や蓄熱を防ぎ、市街地空間の温暖化対策として有効。ドレイン詰りの防止が容易        になる。
Ｂ  靴音などを響かせないので騒音公害対策になると共に、階段にはスリップ止め        が不要となる。
Ｃ  ベランダでは雨滴の跳ね上りによる周辺の汚れ防止ができると共に、太陽熱を        受けても熱くならず、室内の温度上昇に係わらない。
【００４６】
６．融雪舗装上層として
《特性》
Ａ  コンクリートの保護だけでなく、融雪水を即透水させてしまってシャーベット        状にならないため、融雪が早くなると共に融雪後も表面に水が溜まらず、夕刻か        らの気温低下による凍結もなく、凍結防止のためのセンサーも作動しないので省        エネ効果も大きい。
【００４７】
７．浸透溜桝、取水槽として
《特性》
Ａ  空隙は毛管状に形成されて目詰まりし難くい。
８．側溝ふたとして
《特性》
Ａ  透水性でゴミが側溝に流入しないため、側溝内のゴミ処理の作業回数を減せる        ことになる。強度は十分にコンクリート製品ＪＩＳ規格を充足できる。
９．魚礁、養殖槽として
《特性》
Ａ  透水性のある縦横、無数の空隙によって海藻類、甲殻類の活着を促進し、その        結果、海藻類、甲殻類が繁茂して魚類の産卵礁となるので、魚礁、養殖槽に最適        である。
【００４８】
１０．防音、吸音板として
《特性》
Ａ  全空隙率１６．7％で比重１．７５、曲げ強度１２．９（Ｎ／ｍｍ２）以上で        吸音、防音両方に効果があり、その用途での各方面への使用が可能。
【００４９】
（まとめ）
叙述の如く、この発明の貝殻小片組成物、ならびにその製造方法およびそれによる成形品の製造方法は、その新規な構成によって所期の目的を普く達成可能とするものであり、これまでに実現されることのなかった貝殻の有効活用として、その性状を活かした各方面での実用価値のある利用の道が開けることにより、産業廃棄物としての貝殻を大量に産出してしまう貝の養殖漁業を地域産業としている人々からは、単に産業廃棄物たる貝殻の有効な処理手段としての評価に止まらず、その産業廃棄物から貴重な産業資源に置き換えられることによって得られる経済効果までをも手にして高い評価がなされるのは勿論のこと、天然資源を活かした安全な新素材、新製品として各方面からも賞賛を浴びて広く普及していくものになることが予想される。                                                                  
【図面の簡単な説明】
【００５０】
【図１】この発明の貝殻小片組成物の代表的な構造を模擬的に表すようにした要部拡大縦断面図である。
【図２】この発明の貝殻小片組成物に含まれる他の代表的な構造を模擬的に表すようにした要部拡大縦断面図である。
【符号の説明】
【００５１】
１        扁平貝殻小片
２        着色焼成硅砂
【図１】
0004623550.tif 000002
【図２】
0004623550.tif 000003